(57)【要約】      （修正有）【課題】吸水速乾性および吸放湿性に優れ、短時間での吸放湿性が飛躍的に向上し、肌触りに優れた高品位な織編物などの布帛を得るのに好適な異形断面ポリアミドマルチフィラメント、及びその製造方法を提供する。【解決手段】ポリビニルピロリドンを３〜７重量％含有し、２つ以上の異なる断面形状の単糸を有している、下記の異形断面ポリアミドマルチフィラメント。（１）単糸繊度が０．２〜１．３ｄｔｅｘ（２）１糸条に含まれるフィラメント数が１０〜１５０ｆｉｌ（３）１種類の単糸Ａが丸断面糸（４）１種類の単糸Ｂが２つ以上の凹部を有した異形断面糸（５）２つ以上の凹部を有する単糸Ｂのフィラメント数の比率が３０〜７０％（６）単糸Ｂのローバル度（ＬＢ）が５〜５０％（７）単糸Ｂ内の各凹部のローバル度バラツキ（変動係数ＣＶ％）が１０％以下（８）糸条の繊度ムラが０．８０％以下【選択図】図２
2015124462.tif 000002
【特許請求の範囲】
【請求項１】
ポリビニルピロリドンを３〜７重量％含有し、２つ以上の異なる断面形状の単糸を有している、下記の範囲にあることを特徴とする異形断面ポリアミドマルチフィラメント。
（１）単糸繊度が０．２〜１．３ｄｔｅｘ
（２）１糸条に含まれるフィラメント数が１０〜１５０ｆｉｌ
（３）１種類の単糸Ａが丸断面糸
（４）１種類の単糸Ｂが２つ以上の凹部を有した異形断面糸
（５）２つ以上の凹部を有する単糸Ｂのフィラメント数の比率が３０〜７０％
（６）単糸Ｂのローバル度（ＬＢ）が５〜５０％
（７）単糸Ｂ内の各凹部のローバル度バラツキ（変動係数ＣＶ％）が１０％以下
（８）糸条の繊度ムラが０．８０％以下
【請求項２】
ポリアミドがポリカプロアミド、ポリヘキサメチレンアジパミドから選ばれた少なくとも一種であることを特徴とする請求項１に記載の異形断面ポリアミドマルチフィラメント。
【請求項３】
２つ以上の凹部を有する異形断面単糸が、３〜８つの凹部と同数の凸部を有し、それぞれが等角度間隔の放射状に突起していることを特徴とする請求項１または２に記載の異形断面ポリアミドマルチフィラメント。
【請求項４】
ポリアミドマルチフィラメントの溶融紡糸方法において、ポリビニルピロリドンを３〜７重量％含有するポリアミドポリマーを紡糸口金から溶融吐出し、該紡糸口金の外周部に円周状に配列された吐出孔を有する紡糸口金の中心部から真下に、円周状に配された吐出孔から吐出された溶融紡糸糸条の内側に溶融紡糸糸条を強制冷却する冷却装置を有しており、且つ下記Ａ〜Ｃ項を満足することを特徴とする請求項１に記載の異形断面ポリアミドマルチフィラメントの溶融紡糸方法。
Ａ．紡糸口金に設けられた１糸条分の吐出孔の配列について、ひとつの吐出孔の中心から最も隣接する吐出孔の中心までの間隔（ｎ）が３ｍｍ≦ｎ≦８ｍｍ
Ｂ．紡糸口金面から冷却装置の冷却開始位置までの距離（Ｌ）が１０ｍｍ≦Ｌ≦４０ｍｍ
Ｃ．冷却装置の冷却風吹き出し部の長さ（Ｄ）が１００ｍｍ≦Ｄ≦６００ｍｍ
【発明の詳細な説明】
【技術分野】
【０００１】
本発明は、吸水速乾性および吸放湿性に優れた異形断面ポリアミドマルチフィラメントに関する。更には単糸細繊度化及び単糸間での断面形成性のバラツキや繊度ムラを少なくすることにより、短時間での吸放湿性が飛躍的に向上し、肌触りに優れた高品位な織編物などの布帛を得るのに好適な異形断面ポリアミドフィラメントに関する。
【背景技術】
【０００２】
合成繊維の一つであるポリアミドマルチフィラメントは、力学特性や寸法安定性に優れるため、主にパンティストッキングやタイツといったレッグウェア、ランジェリーやショーツなどインナーウェア、スポーツ・カジュアルウェアなどの衣料用途を中心に幅広く利用されている。
【０００３】
特に、インナーウェアにおいては近年、肌と接触した際の快適性に関して、より高い機能性を求められている。
【０００４】
例えば、特許文献１に示す、吸水性および吸湿性を持たせることを目的とした、ポリビニルピロリドンを含有した異形断面ポリアミドマルチフィラメントについては、その製造法から、単糸細繊度化とした際に安定した断面形成性や繊度ムラを得ることが難しく、その結果、安定した吸水性及び吸湿性を得ることが難しい。
【０００５】
また、特許文献２に示される特殊な溶融冷却装置を用いることでは断面形成性や繊度ムラの安定化に有効であるが、ポリビニルピロリドンを含有すると、単糸細繊度のポリアミドマルチフィラメントにおいては断面形成性や繊度ムラの安定性を得ることが非常に難しくなるため、溶融紡糸技術の極限追求が必要である。
【先行技術文献】
【特許文献】
【０００６】
【特許文献１】特開２００６−２３３３８０号公報
【特許文献２】特開２０１１−７４５３９号公報
【発明の概要】
【発明が解決しようとする課題】
【０００７】
本発明は、吸水速乾性及び短時間における高吸放湿性に優れたポリアミドマルチフィラメント、およびその製造方法を提供することを課題とする。
【課題を解決するための手段】
【０００８】
前記課題を達成するため、本発明は以下の構成を採用する。
（１）ポリビニルピロリドンを３〜７重量％含有し、２つ以上の異なる断面形状の単糸を有している、下記の範囲にあることを特徴とする異形断面ポリアミドマルチフィラメント。
Ａ．単糸繊度が０．２〜１．３ｄｔｅｘ
Ｂ．１糸条に含まれるフィラメント数が１０〜１５０ｆｉｌ
Ｃ．少なくとも１種類の単糸Ａが丸断面糸
Ｄ．少なくとも１種類の単糸Ｂが２つ以上の凹部を有した異形断面糸
Ｅ．２つ以上の凹部を有する単糸Ｂのフィラメント数の比率が３０〜７０％
Ｆ．単糸Ｂのローバル度（ＬＢ）が５〜５０％
Ｇ．単糸Ｂ内の各凹部のローバル度バラツキ（変動係数ＣＶ％）が１０％以下
Ｈ．繊度ムラが０．８０％以下
（２）ポリアミドが、ポリカプロアミド、ポリヘキサメチレンアジパミドから選ばれた少なくとも一種であることを特徴とする（１）に記載の異形断面ポリアミドマルチフィラメント。
（３）２つ以上の凹部を有する異形断面糸において、３〜８つの凹部と同数の凸部を有し、それぞれが等角度間隔の放射状に突起していることを特徴とする（１）または（２）に記載の異形断面ポリアミドマルチフィラメント。
（４）ポリアミドマルチフィラメントの溶融紡糸方法において、ポリビニルピロリドンを３〜７重量％含有するポリアミドポリマーを紡糸口金から溶融吐出し、該紡糸口金の外周部に円周状に配列された吐出孔を有する紡糸口金の中心部から真下に、円周状に配列された吐出孔から吐出された溶融紡糸糸条の内側に溶融紡糸糸条を強制冷却する冷却装置を有しており、且つ下記Ａ〜Ｃ項を満足することを特徴とする前記（１）記載の異形断面ポリアミドマルチフィラメントの製造方法。
Ａ．紡糸口金に設けられた１糸条分の吐出孔の配列について、ひとつの吐出孔の中心から最も隣接する吐出孔の中心までの間隔（ｎ）が３ｍｍ≦ｎ≦８ｍｍ
Ｂ．紡糸口金面から冷却装置の冷却開始位置までの距離（Ｌ）が１０ｍｍ≦Ｌ≦４０ｍｍ
Ｃ．冷却装置の冷却風吹き出し部の長さ（Ｄ）が１００ｍｍ≦Ｄ≦６００ｍｍ
【発明の効果】
【０００９】
本発明により、吸水速乾性及び短時間における高吸放湿性に優れた異形断面ポリアミドマルチフィラメントを提供することができる。
【図面の簡単な説明】
【００１０】
【図１】本発明の単糸Ｂとして６対の凹凸を有する異形断面形状を説明する摸式図。
【図２】本発明の単糸Ｂとして３対の凹凸を有する異形断面形状を説明する摸式図。
【図３】本発明で好ましく用い得る冷却装置の概略図。
【発明を実施するための形態】
【００１１】
本発明は、２つ以上の異なる断面形状の単糸を有し、ポリビニルピロリドンを３〜７重量％含有するポリアミドマルチフィラメントであり、特定の形状を有するものであり、それらの単糸の比およびフィラメント数が特定の範囲にあるものである。
【００１２】
本発明の異形断面ポリアミドマルチフィラメントを構成するポリアミドは、ナイロン６、ナイロン８、ナイロン１２、ナイロン６６、ナイロン６１０などが例示され、炭化水素基がアミド結合を介して連結された高分子量体であり、その種類は特に限定されないが、ポリカプロアミド、ポリヘキサメチレンアジパミドが好ましく、より好ましくはポリカプロアミドであることがポリビニルピロリドンとの相溶性の点から好ましい。
【００１３】
本発明のポリアミドマルチフィラメントは、ポリビニルピロリドンを３〜７重量％含有する。ポリビニルピロリドン含有率が３重量％未満の場合には、吸湿性が不十分となる。ポリビニルピロリドン含有率が７重量％を超える場合には、繊維化した際の構造がルーズとなり製糸性が劣るため、特定の形状を持続的に形成できず、吸水速乾性を発現できない。
【００１４】
また、本発明の異形断面ポリアミドマルチフィラメントに含有させるポリビニルピロリドンとしては、ポリビニルピロリドン中に含まれるビニルピロリドン含有率をポリビニルピロリドンに対して０．１重量％以下とすることが好ましく、さらに好ましくは０．０５重量％以下である。このビニルピロリドン含有率が好ましい範囲に有る場合には、未染色状態でのイエローインデックスを１０以下とすることができ、衣料用として好適な色調のくすみのない繊維が得られるのである。ビニルピロリドン含有率が０．１重量％以下のポリビニルピロリドンは、重合時に溶媒としてイソプロピルアルコールを用いることにより得られる。また、その際に、重合開始剤として過酸化水素系の触媒を用いないことで、ビニルピロリドンの発生を抑制できるため、重合開始剤として過酸化水素系の触媒を用いないことが好ましい。また、ポリビニルピロリドンは、そのＫ値が２０〜７０であることが好ましく、さらに好ましくは２０〜６０である。Ｋ値はポリビニルピロリドンの重合度に関係する指標であり、ポリビニルピロリドンの重合度を測定するのに、一般的に用いられる指標である。以下にその求め方を示す。
【００１５】
ポリビニルピロリドンを濃度１％の水溶液とし、その相対粘度を測定し、Ｆｉｋｅｎｔｓｃｈｅｒ式により、ｋ値を求める。
ｌｏｇＺ＝Ｃ［７５ｋ２／（１＋１．５ｋＣ）＋ｋ］
ここで、Ｚは濃度Ｃの水溶液の相対粘度、Ｃは水溶液の濃度を溶液濃度で示したものである。求めたｋ値を１０００倍することでＫ値が求められる。測定は３回行い、その平均値を用いる。Ｋ値が高くなりすぎると、ポリアミド中に練り込む際の粘度上昇が大きくなり、溶融吐出によるチップ化が困難となり、生産性が低下する。一方、Ｋ値が２０未満である場合には、ポリアミド中に練り込んだ際に、ポリアミド分子鎖とポリビニルピロリドンとの絡み合いが弱く、水溶性の高いポリビニルピロリドンが、ポリマー表面にブリードアウトしやすくなる。
【００１６】
このように水溶性成分の溶出率を抑制するためには、ポリビニルピロリドンとポリアミドとの分子鎖の絡み合いを強くする手法が望ましい。例えば、ポリビニルピロリドンをエクストルーダーにより、ポリアミド中に練り込み、マスターポリマーとする方法が、ポリアミドとポリビニルピロリドン分子鎖の絡み合いを強くすることができて好ましい。その練り込みは、低酸素濃度での練り込み法により行うことが、紡糸時の糸切れを低減させるために好ましく、窒素などの不活性気体をホッパーやシリンダーに流して、酸素濃度を低減させる方法をとるのが好ましい。マスターポリマー中にポリビニルピロリドンを練り込む場合のポリビニルピロリドンの含有量は１０〜５０重量％であるのが好ましい。このようにして得たマスターポリマーチップは、実質的にポリビニルピロリドン無添加のポリアミドチップとチップブレンドして、ポリビニルピロリドン含有量を調整した後に、溶融紡糸され常法により繊維化される。
【００１７】
本発明の異形断面ポリアミドマルチフィラメントは、その効果が阻害されない限り、その他の添加剤を添加することができ、その種類は特に限定されない。
【００１８】
本発明の異形断面ポリアミドマルチフィラメントは、２つ以上の異なる断面形状のフィラメントから構成され、丸断面形状の単糸Ａ、２つ以上の凹部を有する断面形状の単糸Ｂを有する。
【００１９】
本発明の異形断面ポリアミドマルチフィラメントの単糸繊度は、丸断面形状の単糸Ａおよび２つ以上の凹部を有する単糸Ｂについて、いずれもその平均値が０．２〜１．３ｄｔｅｘであり、好ましくは０．３〜１．３ｄｔｅｘである。単糸繊度の平均値が０．２ｄｔｅｘ未満であると製糸工程での糸切れが多発し、本発明の異形断面ポリアミドマルチフィラメントの安定生産が困難になる。また逆に、１．３ｄｔｅｘよりも大きい場合には高吸放湿性の効果に欠ける。
【００２０】
本発明の異形断面ポリアミドマルチフィラメントの、２つ以上の凹部を有する単糸Ｂの、フィラメント数の比率は、３０〜７０％の範囲であることが吸水性付与の観点から必要であり、さらに好ましくは４５〜５５％の範囲であり、より好ましくは５０％つまりは同数である。
【００２１】
本発明の異形断面ポリアミドマルチフィラメントの異形断面形状は、２つ以上の凹部を有するいわゆるマルチローバルであることが重要である。凹部がない場合や凹部が１つの場合は、マルチフィラメントの単糸間に十分な空隙を得ることができないため、布帛にした際の吸水性等の機能面で劣ることとなる。より好ましい異形断面形状としては３〜８つの凹部と同数の凸部を有し、凸部がそれぞれ等角度間隔の放射線状に突起した異形断面形状であり、織編物などの布帛にした際に吸水性に併せてマイルドな光沢感が得られる。さらに好ましくは３〜６つの凹部と同数の凸部を有し、凸部がそれぞれ等角度間隔の放射状に突起した異形断面であることが望ましい。
【００２２】
また、本発明の異形断面ポリアミドマルチフィラメントの異形断面形状は、２つ以上の凹部を有する異形単糸１０本を選定し、各単糸内にあるすべての凹部の凹度（ローバル度ＬＢ）がそれぞれ５〜５０％の範囲であることが重要である。好ましくは１０〜４０％の範囲であり、さらに好ましくは２０〜３０％の範囲である。ローバル度ＬＢが５０％を越えると、高次加工工程での糸切れや織編物の布帛にした際にスジや濃淡ムラが発生し、また逆に５％未満の場合には布帛にした際の吸水、速乾性などの機能性が劣る。
【００２３】
また、本発明の異形断面ポリアミドマルチフィラメントの異形断面形状は、２つ以上の凹部を有する異形単糸について、その単糸内にある各凹部の凹度（ローバル度ＬＢ）バラツキが変動係数ＣＶ％で１０％以下となることが重要である。好ましくは７％以下であり、さらに好ましくは５％以下である。ローバル度ＬＢバラツキが変動係数ＣＶ％で１０％を越えると、織編物の布帛にした際に粗密感が発生するばかりか、単糸内にある各凹部のローバル度ＬＢがばらつくことで反射強度や光沢感が不均一となり、染色後のスジや濃淡ムラが発生し満足できる風合いとはならないだけでなく、安定した吸水速乾性、及び吸放湿性が得られない。
単糸内のローバル度バラツキ（変動係数ＣＶ％）は以下の方法で算出する。
【００２４】
（１）２つ以上の凹部を有する異形単糸１０本をランダムに選定する（単糸数が１０以下の場合は全ての異形単糸を測定する）。
【００２５】
（２）各単糸について、その単糸内にある全ての凹部のローバル度ＬＢを測定し、単糸毎に標準偏差（不偏分散により算出）σと平均値ｘを算出する。
【００２６】
（３）各単糸について、標準偏差（不偏分散により算出）σに対する平均値ｘの比の百分率（変動係数ＣＶ％）を算出する。変動係数ＣＶ％＝１００×σ／ｘ
また、本発明の異形断面ポリアミドマルチフィラメントの異形断面形状は、２つ以上の凹部を有する異形単糸について、その単糸内にある各凹部のローバル度ＬＢの平均値を算出し、その平均値の単糸間バラツキが変動係数ＣＶ％で１０％以下となることが好ましい。さらに好ましくは７％以下、より好ましくは５％以下である。単糸間のローバル度ＬＢバラツキが変動係数ＣＶ％で１０％を越えると、織編物の布帛にした際に粗密感が発生し、安定した吸水速乾性、及び吸放湿性が得られない。
【００２７】
単糸間のローバル度バラツキ（変動係数ＣＶ％）は以下の方法で算出する。
【００２８】
（１）２つ以上の凹部を有する異形単糸１０本をランダムに選定する（単糸数が１０以下の場合は全ての異形単糸を測定する）。
【００２９】
（２）各単糸について、その単糸内にある全ての凹部のローバル度ＬＢを測定し、単糸毎に平均値ｘを算出する。
【００３０】
（３）単糸毎に算出した平均値ｘについて、その標準偏差（不偏分散により算出）Σと総平均値Ｘを算出する。
【００３１】
（４）標準偏差（不偏分散により算出）Σに対する総平均値Ｘの比の百分率（変動係数ＣＶ％）を算出する。
変動係数ＣＶ％＝１００×Σ／Ｘ
ローバル度ＬＢについて説明すると、図１に示す通り、ローバル度ＬＢとは異形断面及び混繊ポリアミドマルチフィラメントの異形断面単糸横断面において、隣り合う２つの凸部における接点Ｓ１とＳ２との接線の長さａに対する、それら２つの凸部の間に形成される凹部の低点から該接線におろした垂線の長さｂの比の百分率（％）をいう。すなわち、ＬＢ（％）＝１００×ｂ／ａで算出される。
【００３２】
本発明の異形断面ポリアミドマルチフィラメントは、丸断面形状の単糸との混繊とすることで染色後のスジの発生を極限まで抑えることができ、また単糸間の空隙率が小さくなることで毛細管現象が働き、布帛とした際により高い吸水性を付与することがでる。ここでいう、丸断面糸とは、真円、楕円、レンズ等の形状のいわゆる丸状の単糸をいうが、より好ましい形状としては真円型である。ここで、真円型とは厳密に真円である必要はなく、例えば通常の丸孔の吐出孔から紡出して得られるような繊維断面に代表されるような形状等のいわゆる丸断面であればよい。
【００３３】
さらに、混繊異形断面ポリアミドマルチフィラメントにおける繊度ムラは０．８０％以下であることが、染色スジ抑制の観点から好ましく、さらに好ましくは０．７０％以下、より好ましくは０．５０％以下である。繊度ムラが大きいと、製糸工程での糸切れや織編物の布帛にした際にスジや濃淡ムラが発生しやすくなるだけでなく、安定した吸水速乾性、及び吸放湿性が得られない。
【００３４】
本発明の異形断面ポリアミドマルチフィラメントは、上記のとおり単糸繊度が１．３ｄｔｅｘ以下の極細マルチフィラメントであって、且つ異形単糸の断面形状についてひずみやバラツキが小さいものである。
【００３５】
このよう本発明の異形断面ポリアミドマルチフィラメントは、具体的には以下の方法で製造することが重要である。
【００３６】
本発明の紡糸における異形断面用の紡糸口金としては、溶融したポリアミドを紡出し、冷却するにあたり、口金真下に設けられた円柱冷却筒から外周方向に冷却風を吹き出して強制冷却する紡糸方法をとるために、円周状に吐出孔を配列されていることが重要である。
【００３７】
なお、溶融紡糸温度は、本発明のポリアミドマルチフィラメントが得られる限り制限はなく、通常用いられる温度、例えばポリカプロアミドの場合は２４０〜２６０℃、ポリヘキサメチレンアジパミドの場合は２７５〜２９５℃が好ましく用いられるが、同じ口金を用いた場合、溶融紡糸時の粘度が高い（例えば溶融紡糸温度が低めの場合や、ポリアミドの粘度が高い場合等）とローバル度が上昇し、粘度が低い（例えば溶融紡糸温度が高めの場合や、ポリアミドの粘度が低い場合等）と、減少する傾向にある。
【００３８】
図３は、上記好ましく用い得る溶融紡糸装置の一例における紡出後給油までの部分の概略を示す概念図である。図３に示したように、紡糸パック１内に設けられ、紡糸孔が環状かつ外周部にのみ配置された紡糸口金２と紡糸口金２から吐出されたフィラメント３は、紡糸口金２の真下で、環状に配置された紡糸孔から吐出されるポリマーよりも内側に位置した冷却装置４から、同冷却装置４の横断面中心部から外向きに向けて、放射状に冷却風５を送出し強制冷却した後、環状型ガイド６で糸条の走行状態を規制し、引き取る方法である。
【００３９】
上記において、紡糸口金に環状に設けられた１糸条分の吐出孔の配列について、ひとつの吐出孔の中心から最も隣接する吐出孔の中心までの間隔ｎが３〜８ｍｍとなることが必要であり、好ましくは４〜７ｍｍの範囲である。吐出孔の中心から最も隣接する吐出孔の中心までの間隔ｎが３ｍｍより小さいと、吐出直後の単糸同士が融着し、製糸が困難となることや、また単糸間に充分な冷却風が通らず、冷却効果が不十分となり異形断面形成性が安定せず繊度ムラが発生する。その結果、吸水速乾性、及び吸放湿性が安定した繊維を得られない。
【００４０】
また吐出孔の中心から最も隣接する吐出孔の中心までの間隔ｎが８ｍｍより大きいと、吐出口金内に配列された冷却筒内周方向と外周方向の配列孔の距離が大きくなる。すなわち、冷却風が冷却筒内周方向に配列された吐出孔部に充分到達することができず、異形断面形成性が不安定となり繊度ムラが発生する。そのため安定した吸水速乾性、及び吸放湿性の繊維が得られない。
【００４１】
また、冷却装置４の位置は冷却開始位置が、口金下面から冷却開始位置までの距離Ｌとして、１０〜４０ｍｍの範囲で配置することが重要となる。好ましくは１０〜３０ｍｍとなるよう配置する。ここでいう冷却開始位置とは、紡糸口金面から冷却装置における冷却風吹き出し口上端部までの長さをいう。冷却開始位置が１０ｍｍ未満になると、紡糸時に不活性ガスによる口金面のシール効果が小さくなり、口金面汚れが増加することや、冷却風によって口金面の温度が下がり、各単糸の強伸度劣化が発生し糸切れが多発する。逆に冷却開始位置が４０ｍｍを越えると、溶融紡糸糸条の口金孔吐出直後でのポリマー冷却が不足し、目標とするローバル度が得られないのみならず、長手方向の繊度ムラが発生し、また溶融紡糸糸条の走行安定性も低下するので糸切れも多発しやすい。
【００４２】
また冷却装置４は、複数個の冷却孔を有する垂直方向に伸びた冷却装置であり、好ましい形状としては円柱状である。冷却装置の冷却風吹き出し部の長さＤは１００〜６００ｍｍの範囲であることが重要である。さらに好ましくは２００〜４００ｍｍの範囲である。冷却風吹き出し部の長さが１００ｍｍ未満になると、溶融紡糸糸条の冷却が不十分となり、強伸度の低下や糸切れが多発、あるいはフィラメントの長手方向での繊維構造バラツキが発生することで織編物にした際に長手方向で染めムラが発生する。逆に冷却風吹き出し部の長さが６００ｍｍを越えると紡糸糸掛け等の作業性が低下する。
【００４３】
糸条収束位置７は、紡糸口金面から５００〜１７００ｍｍ下方にあることが好ましく、さらに好ましくは６００〜１０００ｍｍ下方に配置する。紡糸口金面から糸条収束位置までの距離が５００ｍｍ未満になると紡糸糸掛け等の作業性が劣る傾向にあり、一方、紡糸口金面から糸条収束位置までの距離が１７００ｍｍを超えると、溶融紡糸糸条の随伴気流が大きくなり、紡糸張力が大きくなるため糸切れする可能性がある。
【００４４】
なお、ポリアミドを溶融する際、溶融温度を融点プラス５０℃以内とすることで溶融紡糸糸条の強伸度劣化を抑制することができるため好ましい。
【００４５】
また、溶融紡糸時の糸切れ抑制のためには、紡糸口金と冷却装置との間に、蒸気噴出ゾーン等を設け、スチームなどの不活性ガスで紡糸口金面をシールすることが効果的である。噴出させる蒸気の温度は、２５０〜３００℃であることが好ましい。また、蒸気の噴出圧力は０．１０〜０．４０ｋＰａであることが好ましく、噴出方向は、簡単に装置が設置できる点で、口金外周方向から中心方向に向けて噴出させるのが好ましい。
【００４６】
また、引取速度を３５００〜５５００ｍ／分とすることで紡糸時の糸切れや巻取り後の遅延収縮を抑制することができ、工業生産に適している。
【００４７】
これらの製造条件を採用することによって、本発明の異形断面ポリアミドマルチフィラメントを安定して得ることができる。
【実施例】
【００４８】
以下、実施例に基づいて本発明をさらに具体的に説明する。なお、実施例中の測定、評価項目は以下に述べる方法で測定した。
【００４９】
（１）単糸繊度
ＳＥＡＲＣＨ  ＳＥＩＧＹＯ  Ｅ．Ｍ．ＣＯ．ＬＴＤ社製の繊度変動率測定装置を用い、オートバイブロスコープ法により同一フィラメント内における異形断面を有する単糸１０本について、６ｃｍの測定試料に自励的な発振を行わせ、試料の振動から検出された微小な電気的信号を増幅して、これを機械的エネルギーに変換し、再び測定試料に振動を与え異形断面単糸の繊度を求め平均した値を単糸繊度の平均値とする。ただし、同一フィラメント内に異形断面を有する単糸が１０本未満である場合は同一フィラメント内の全ての異形断面を有する単糸についての平均とする。
【００５０】
（２）凹部のローバル度（ＬＢ）とローバル度（ＬＢ）のバラツキ（変動係数ＣＶ％）  
パラフィン、ステアリン酸、エチルセルロースからなる包理剤を溶解し、原糸を導入後室温放置により固化させ、包理剤中の原糸を横断面方向に切断したものを東京電子（株）製のＣＣＤカメラ（ＣＳ５２７０）にて繊維横断面を撮影する。ここで、ランダムにフィラメントを選択し、そのフィラメント中でランダムに選定した１０本の（単糸数が１０以下の場合は全ての）２つ以上の凹部を有する異形単糸についてＭｉｃｒｏ−ＭＥＡＳＵＲＥ社製のモニタリング装置（ＥＭＭ−３１００）にて画像処理を行い、三菱電機製のカラービデオプロセッサー（ＳＣＴ−ＣＰ７１０）にて３０００倍でプリントアウトした断面写真を用いた。ローバル度ＬＢの測定や、その平均値、標準偏差、変動係数ＣＶ％の算出は前記に記載の通り行った。
【００５１】
（３）ビニルピロリドンの含有率
繊維試料１００ｍｇにヘキサフルオロイソプロパノール３ｍｌとクロロホルム１ｍｌとを加え、繊維を溶解する。得られた溶液に、エタノールを加えてポリマー成分を再沈させ２０ｍｌとする。溶液成分を定法により、ＧＣ１４Ａ（島津製作所（株）製）を用いてガスクロマトグラフィーで分析を実施する。カラムはＮＢ−１（１５ｍ）を使用する。ビニルピロリドンの定量は、バレロラクタムの検量線をあらかじめ作成して行う。下記式によりビニルピロリドン含有率を求める。測定は３回行い、その平均値を用いる。
【００５２】
ビニルピロリドン含有率＝（ＧＣピーク面積／検量線係数）×溶液量／試料量×１００（％）
ここで、単位はそれぞれ、ビニルピロリドン含有率が［重量％］、（ＧＣピーク面積／検量線係数）が［ｍｇ／ｍｌ］、溶液量が［ｍｌ］、試料量が［ｍｇ］である。
【００５３】
（４）Ｋ値
ポリビニルピロリドンを濃度１％の水溶液とし、その相対粘度を測定し、Ｆｉｋｅｎｔｓｃｈｅｒ式により、ｋの値を求める。
ｌｏｇＺ＝Ｃ［７５ｋ２／（１＋１．５ｋＣ）＋ｋ］
ここで、Ｚは濃度Ｃの水溶液の相対粘度、Ｃは水溶液の濃度を溶液濃度で示したものである。
【００５４】
求めたｋ値を１０００倍することでＫ値が求められる。測定は３回行い、その平均値を用いる。
【００５５】
（５）断面評価
糸を繊維長方向に垂直に切断し、この切断面をＳＥＭで観察し、画像としてコンピュータに取り込んだ。写し取られた断面から、略丸断面の単糸のうち、３つを任意に選び出し、それぞれ重心および重心を通る線分のうち、最長のものの長さｍ１と最短のものの長さｍ２を求めた。それぞれの単糸から求めたｍ１とｍ２からｍ１／ｍ２を計算し、平均値を求めた。
【００５６】
また、単糸Ａと単糸Ｂの単糸繊度の比は次の方法により求めた。
【００５７】
まず、断面写真から、略丸断面の単糸Ａの断面積の総和ＳＡ、３〜８個の葉を有する断面の単糸Ｂの断面積の総和ＳＢを求め、単糸繊度比をＳＡ／ＳＢより求めた。
【００５８】
（６）繊度ムラ
ウスター繊度斑測定器（測定器ツェルベガーウスター株式会社製  ＵＴ３タイプ）を用いて糸長１５０ｍを速度５０ｍ／ｍｉｎで測定し、得られた繊度斑をハーフイナートで積分処理し、算出した。
【００５９】
（７）吸湿性評価
短時間での吸湿性の評価として、ΔＭＲ（１ｈｒ）を用いた。ΔＭＲ（１ｈｒ）は以下によって求めた。
【００６０】
ポリアミドフィラメント糸を使用して、２７ゲージの筒編み機により編成した試料を精練した後、風乾後、約１ｇ測り取る。測り取った筒編みをガラス秤量瓶（風袋重量Ｆ）に入れ、乾燥機において１１０℃で２時間乾燥する。ガラス秤量瓶を密封し、デシケータ内で３０分放冷した後、試料の入ったガラス秤量瓶の総重量（Ｇ）を測定する。次に、温度２０℃、湿度６５％ＲＨに設定された恒温恒湿槽“レインボー”（（株）田葉井製作所製）にガラス秤量瓶の蓋を開放状態で入れ、１時間静置する。その後、再びガラス秤量瓶の蓋を密封状態にして、デシケータ内で３０分静置した後、試料の入ったガラス秤量瓶の総重量（Ｈ）を測定する。引き続き、温度３０℃、湿度９０％ＲＨに設定された恒温恒湿槽にガラス秤量瓶の蓋を開放状態で入れ、１時間静置する。その後、再びガラス秤量瓶の蓋を密封状態にして、デシケータ内で３０分静置した後、試料の入ったガラス秤量瓶の総重量（Ｉ）を測定する。ΔＭＲ（１ｈｒ）を以下の式より求める。
ΔＭＲ（１ｈｒ）（％）＝［（Ｉ−Ｈ）／（Ｇ−Ｆ）］×１００
ここで、Ｆ、Ｇ、Ｉ、Ｈの単位はｇとする。測定は３回行い、その平均値を用いる。
【００６１】
（８）吸水性（バイレック法）
ＪＩＳ  Ｌ１０９６（１９９９）「バイレック法」により測定した。
【００６２】
（９）スジ評価
ポリアミドマルチフィラメント原糸をタテ・ヨコ両方に用い、かつヨコ打ち込み長１８０ｃｍの平織物を作成し、布帛を酸性染料（Ｍｉｔｓｕｉ  Ｎｙｌｏｎ  Ｂｌａｃｋ  ＧＬ）を用いて染色した。ポリエチレンテレフタレート原糸をタテ・ヨコ方向に用いたヨコ打ち込み長の平織物に関しては、分散染料（Ｄｉａｎｉｘ  Ｎａｖｙ  Ｓ−２Ｇ２００％）を用いて染色した。染色後の平織物を透視検反機によって検査者（１０人）の評価により、長手方向で１００ｍ検反し、次の基準で相対評価した。
◎：スジ、濃淡ムラが全くない、
○：弱いスジ、濃淡ムラが多少見られるが実用可能レベル、
△：弱いスジ、濃淡ムラが多く見られ実用可能レベルではない、
×：強いスジ、濃淡ムラが多く見られ実用可能レベルではない。
【００６３】
（１０）製糸性
１ｔ当たりの製糸糸切れについて、次の基準をもって示した。
◎：糸切れ１．０回未満、
○：糸切れ１．０以上４．０回未満、
△：糸切れ４．０以上７．０回未満、
×：糸切れ７．０回以上または製糸不能。
【００６４】
実施例１
ポリアミドピロリドンを５重量％含有したポリカプロアミドを、環状に６つの凹部を有する吐出孔と、丸断面の吐出孔を配した吐出孔を１糸条としたとき、その２種類の吐出孔数が５０％ずつとする。その組み合わせの吐出孔を１口金内に２糸条分配列し、その１糸条分の吐出孔の配列において、ひとつの吐出孔の中心から最も隣接する吐出孔の中心までの間隔を４ｍｍとする。前記紡糸口金より紡糸温度２５３℃で溶融ポリマーを吐出させ、該ポリマーを、冷却開始位置３０ｍｍで鉛直方向の長さが３００ｍｍの単体の円筒型冷却装置で外吹きに放射状に吹く冷却風にて冷却する。冷却ゾーンを通過させて冷却固化を行わせ、紡速４５００ｍ／ｍｉｎにて紡糸し、延伸倍率１．２倍にて延伸させ４４ｄｔｅｘ／４８フィラメントの図１に示すような６葉／丸断面混繊ポリアミドマルチフィラメントを得た。得られた原糸をタテ・ヨコ両方に用い、かつヨコ打ち込み長１８０ｃｍの平織物を作成した。
【００６５】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００６６】
実施例２
ポリビニルピロリドン含有量を３％とする以外は実施例１と同様の方法にて紡糸を行い、６葉／丸断面混繊ポリアミドマルチフィラメントを得、得られた原糸を用いて実施例１と同様の方法で平織物を作製した。
【００６７】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００６８】
実施例３
ポリビニルピロリドン含有量を７％とする以外は実施例１と同様の方法にて紡糸を行い、６葉／丸断面混繊ポリアミドマルチフィラメントを得、得られた原糸を用いて実施例１と同様の方法で平織物を作製した。
【００６９】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００７０】
実施例４
ポリアミドマルチフィラメントの単糸繊度を０．２５ｄｔｅｘとする以外は実施例１と同様の方法にて紡糸を行い、６葉／丸断面混繊ポリアミドマルチフィラメントを得、得られた原糸を用いて実施例１と同様の方法で平織物を作製した。
【００７１】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００７２】
実施例５
ポリアミドマルチフィラメントの単糸繊度を１．２５ｄｔｅｘとする以外は実施例１と同様の方法にて紡糸を行い、６葉／丸断面混繊ポリアミドマルチフィラメントを得、得られた原糸を用いて実施例１と同様の方法で平織物を作製した。
【００７３】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００７４】
実施例６
ポリアミドマルチフィラメントのフィラメント数を１５０ｆｉｌとする以外は実施例１と同様の方法にて紡糸を行い、６葉／丸断面混繊ポリアミドマルチフィラメントを得、得られた原糸を用いて実施例１と同様の方法で平織物を作製した。
【００７５】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００７６】
実施例７
ポリアミドマルチフィラメントのフィラメント数を１０ｆｉｌとする以外は実施例１と同様の方法にて紡糸を行い、６葉／丸断面混繊ポリアミドマルチフィラメントを得、得られた原糸を用いて実施例１と同様の方法で平織物を作製した。
【００７７】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００７８】
実施例８
ポリアミドマルチフィラメントの、凹部を有する単糸数の比率を３５％とする以外は実施例１と同様の方法にて紡糸を行い、６葉／丸断面混繊ポリアミドマルチフィラメントを得、得られた原糸を用いて実施例１と同様の方法で平織物を作製した。
【００７９】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００８０】
実施例９
ポリアミドマルチフィラメントの、凹部を有する単糸数の比率を６５％とする以外は実施例１と同様の方法にて紡糸を行い、６葉／丸断面混繊ポリアミドマルチフィラメントを得、得られた原糸を用いて実施例１と同様の方法で平織物を作製した。
【００８１】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００８２】
実施例１０
ポリアミドマルチフィラメントの、凹部を有する単糸の凹部の数を３つとする以外は実施例１と同様の方法にて紡糸を行い、３葉／丸断面混繊ポリアミドマルチフィラメントを得、得られた原糸を用いて実施例１と同様の方法で平織物を作製した。
【００８３】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００８４】
実施例１１
ポリアミドマルチフィラメントの、凹部を有する単糸の凹部の数を８つとする以外は実施例１と同様の方法にて紡糸を行い、８葉／丸断面混繊ポリアミドマルチフィラメントを得、得られた原糸を用いて実施例１と同様の方法で平織物を作製した。
【００８５】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００８６】
実施例１２
ポリアミドマルチフィラメントの、紡糸口金に設けられた１糸条分の吐出孔の配列について、ひとつの吐出孔の中心から最も隣接する吐出孔の中心までの間隔を３ｍｍとする以外は実施例１と同様の方法にて紡糸を行い、６葉／丸断面混繊ポリアミドマルチフィラメントを得、得られた原糸を用いて実施例１と同様の方法で平織物を作製した。
【００８７】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００８８】
実施例１３
ポリアミドマルチフィラメントの、紡糸口金に設けられた１糸条分の吐出孔の配列について、ひとつの吐出孔の中心から最も隣接する吐出孔の中心までの間隔を８ｍｍとする以外は実施例１と同様の方法にて紡糸を行い、６葉／丸断面混繊ポリアミドマルチフィラメントを得、得られた原糸を用いて実施例１と同様の方法で平織物を作製した。
【００８９】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表１に示す。
【００９０】
【表１】
2015124462.tif 000003
【００９１】
比較例１
ポリビニルピロリドン含有量を２％とする以外は実施例１と同様の方法にて紡糸を行い、６葉／丸断面混繊ポリアミドマルチフィラメントを得、得られた原糸を用いて実施例１と同様の方法で平織物を作製した。
【００９２】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【００９３】
比較例２
ポリビニルピロリドン含有量を８％とする以外は実施例１と同様の方法にて紡糸を行い、６葉／丸断面混繊ポリアミドマルチフィラメントを得、得られた原糸を用いて実施例１と同様の方法で平織物を作製した。
【００９４】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【００９５】
比較例３
ポリアミドマルチフィラメントの単糸繊度を０．１５ｄｔｅｘとする以外は実施例１と同様の方法にて紡糸を行い、６葉／丸断面混繊ポリアミドマルチフィラメントを得、得られた原糸を用いて実施例１と同様の方法で平織物を作製した。
【００９６】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【００９７】
比較例４
ポリアミドマルチフィラメントの単糸繊度を１．４０ｄｔｅｘとする以外は実施例１と同様の方法にて紡糸を行い、６葉／丸断面混繊ポリアミドマルチフィラメントを得、得られた原糸を用いて実施例１と同様の方法で平織物を作製した。
【００９８】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【００９９】
比較例５
ポリアミドマルチフィラメントのフィラメント数を１５５ｆｉｌとする以外は実施例１と同様の方法にて紡糸を行い、６葉／丸断面混繊ポリアミドマルチフィラメントを得、得られた原糸を用いて実施例１と同様の方法で平織物を作製した。
【０１００】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【０１０１】
比較例６
ポリアミドマルチフィラメントのフィラメント数を８ｆｉｌとする以外は実施例１と同様の方法にて紡糸を行い、６葉／丸断面混繊ポリアミドマルチフィラメントを得、得られた原糸を用いて実施例１と同様の方法で平織物を作製した。
【０１０２】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【０１０３】
比較例７
ポリアミドマルチフィラメントの、凹部を有する単糸数の比率を２５％とする以外は実施例１と同様の方法にて紡糸を行い、６葉／丸断面混繊ポリアミドマルチフィラメントを得、得られた原糸を用いて実施例１と同様の方法で平織物を作製した。
【０１０４】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【０１０５】
比較例８
ポリアミドマルチフィラメントの、凹部を有する単糸数の比率を７５％とする以外は実施例１と同様の方法にて紡糸を行い、６葉／丸断面混繊ポリアミドマルチフィラメントを得、得られた原糸を用いて実施例１と同様の方法で平織物を作製した。
【０１０６】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【０１０７】
比較例９
ポリアミドマルチフィラメントの、紡糸口金に設けられた１糸条分の吐出孔の配列について、ひとつの吐出孔の中心から最も隣接する吐出孔の中心までの間隔を２ｍｍとする以外は実施例１と同様の方法にて紡糸を行い、６葉／丸断面混繊ポリアミドマルチフィラメントを得、得られた原糸を用いて実施例１と同様の方法で平織物を作製した。
【０１０８】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【０１０９】
比較例１０
ポリアミドマルチフィラメントの、紡糸口金に設けられた１糸条分の吐出孔の配列について、ひとつの吐出孔の中心から最も隣接する吐出孔の中心までの間隔を９ｍｍとする以外は実施例１と同様の方法にて紡糸を行い、６葉／丸断面混繊ポリアミドマルチフィラメントを得、得られた原糸を用いて実施例１と同様の方法で平織物を作製した。
【０１１０】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【０１１１】
比較例１１
ポリアミドマルチフィラメントの、紡糸冷却部について、紡糸口金の吐出孔配列を口金内に均一して配列し、また幅３００ｍｍ、縦１０００ｍｍの板状の冷却風発生装置を設け、吐出されたポリマーに対し一方方向に冷却風を発生とする以外は実施例１と同様の方法にて紡糸を行い、６葉／丸断面混繊ポリアミドマルチフィラメントを得、得られた原糸を用いて実施例１と同様の方法で平織物を作製した。
【０１１２】
該ポリアミドマルチフィラメントのローバル度ＬＢ、各単糸における単糸内のローバル度ＬＢバラツキ、繊度ムラ、強度、吸放湿性ΔＭＲ（１ｈｒ）、吸水性、製糸性及び布帛評価を行った。結果を表２に示す。
【０１１３】
【表２】
2015124462.tif 000004
【符号の説明】
【０１１４】
１：紡糸パック
２：紡糸口金
３：フィラメント
４：冷却装置
５：冷却風
６：環状型ガイド
７：糸条収束位置
８：油剤供給用スリット
９：環状型ガイド
Ｌ：口金下面から冷却開始位置までの距離
Ｄ：冷却風吹き出し部の長さ
Ｈ：口金下面から糸条収束位置までの距離
【図１】
2015124462.tif 000005
【図２】
2015124462.tif 000006
【図３】
2015124462.tif 000007